КЕРАМИЧЕСКАЯ МАССА
CERAMIC MASS

Изобретение относится к составам керамических масс, используемых в производстве плитки для полов.
Известна керамическая масса следующего состава, мас.%: глина огнеупорная 50,0-80,0; доменный шпак 20,0-50,0 [1].
Задача изобретения - повышение морозостойкости изделий, получаемых из керамической массы.
Технический результат достигается тем, что керамическая масса, содержащая глину огнеупорную, доменный шлак, дополнительно содержит опоку и тальк при следующем соотношении компонентов, мас.%. глина огнеупорная 69,0-73,0; доменный шлак 5,0-7,0; опока 13,0-17,0; тальк 7,0-9,0.
В таблице приведены составы керамической массы.
Таблица
Компоненты
Состав, мас.%:
1
2
3
Глина огнеупорная
69,0
71,0
73,0
Доменный шлак
5,0
6,0
7,0
Опока
17,0
15,0
13,0
Тальк
9,0
8,0
7,0
Морозостойкость, циклы
100-110
100-110
100-110
2
2
э
3
В составе керамической массы может быть использована огнеупорная глина любых месторождений. Доменный шлак характеризуется следующим химическим составом, мас.%: SiO 36,0-41,0; AlO 8,0-11,0; FeO 0,2-0,7; CaO 40,0-48,0; MgO 6,0-10,0; MnO 0,1-1,0; SO 0,5-2,2.
Компоненты дозируют в требуемых количествах, размалывают до порошкообразного состояния, смешивают и готовят керамическую массу с влажностью 18-26%. Из полученной керамической массы пластическим способом формуют плитку, которую сушат и обжигают при температуре 1250-1270°C.
Поверхность керамической плитки может быть покрыта глазурью или эмалью, оплавлена низкотемпературной плазмой.
Источники информации
1. SU 507540, 1976.